(57)【要約】【課題】機能部と導電体部とが積層された素子本体を有する積層型電子部品を、積層体の形成精度が極めて良好で、簡略化した工程で製造する方法を提供すること。【解決手段】機能部と導電体部とが積層された素子本体を有する積層型電子部品の製造方法である。剥離基板上に形成された仮保持膜６２上にグリーン積層体１１を形成する。グリーン積層体１１は、機能性粒子を含む第１のインクを用いてグリーン機能部を形成する第１の工程と、導電体粒子を含む第２のインクを用いてグリーン導電体部を形成する第２の工程とを繰り返して形成される。仮保持膜６２が導電性を有する。【選択図】図５
2019149414.tif 000002
【特許請求の範囲】
【請求項１】
機能部と導電体部とが積層された素子本体を有する積層型電子部品の製造方法であって、
仮保持膜上にグリーン積層体を形成する工程を含み、
前記グリーン積層体が、
機能性粒子を含む第１のインクを用いてグリーン機能部を形成する第１の工程と、導電体粒子を含む第２のインクを用いてグリーン導電体部を形成する第２の工程とを繰り返して形成され、
前記仮保持膜が導電性を有することを特徴とする積層型電子部品の製造方法。
【請求項２】
前記仮保持膜のシート抵抗は、１０ＭΩ／□以下である請求項１に記載の積層型電子部品の製造方法。
【請求項３】
前記仮保持膜が、樹脂膜中に導電性粒子を含む請求項１または２に記載の積層電子部品の製造方法。
【請求項４】
剥離基板上に形成された前記仮保持膜上に前記グリーン積層体を形成し、前記仮保持膜を前記剥離基板から剥離する工程を有する請求項１〜３のいずれかに記載の積層型電子部品の製造方法。
【請求項５】
前記仮保持膜上に形成されたグリーン積層体を前記仮保持膜とともに熱処理して、前記仮保持膜を熱分解させる工程を含む、請求項１〜４のいずれかに記載の積層型電子部品の製造方法。
【発明の詳細な説明】
【技術分野】
【０００１】
本発明は、積層型電子部品の製造方法に関する。
【背景技術】
【０００２】
電子機器には、情報処理、信号変換等のため、あるいは電源回路等に、多数かつ種々の電子部品が搭載されている。このような電子部品として、当該電子部品の性能を発揮する機能層と、端子に電気的に接続される電極層とが積層された構成を有する積層型電子部品が知られている。
【０００３】
近年、電子機器の高性能化、小型化等の要求により、電子部品についても、高性能化、小型化等が求められている。電子部品の小型化を進めると、製造された電子部品が所定の規格（性能）を満足する割合（歩留まり）が急激に低下してしまう。これは電子部品の小型化に伴って積層体の形成精度が低下し、電子部品の特性（性能）に大きな影響を与え、所定の最大公差内となる特性を有する電子部品の数が少なくなってしまうことに起因している。
【０００４】
従来の積層型電子部品を製造する方法としては、たとえば、プラスチックフィルム上に印刷技術を利用して所定のパターンを形成して素子を得るロールｔｏロールと呼ばれる工程を利用する方法が例示される。
【０００５】
具体的には、プラスチックフィルム上に、機能層を構成する材料を含むスラリーを用いてシートを形成し、その上に電極層を構成する導電体材料を含むペーストを用いて電極を印刷する。続いて、電極が形成されたシートを積層して、シートと電極とが積層された成形体を得る。そして、得られた成形体を必要に応じて切断して、個片化した後、熱処理することにより、積層型電子部品が製造される。
【０００６】
しかしながら、上記のような方法では、積層時および切断時に電極の位置ずれが生じやすく、得られる積層型電子部品における機能層と電極層との積層構造の形成精度が低下する要因となっていた。
【０００７】
また、従来のロールｔｏロール工法による形成精度の向上には限界があり、特にサイズの小さい積層型電子部品の特性（たとえば、積層セラミックコンデンサにおける静電容量、ＮＴＣサーミスタにおける電気抵抗等）を所定の規格内に収めることが困難であり、その結果、歩留まりが低下するという問題がある。
【０００８】
形成精度を高める方法として、たとえば、特許文献１には、セラミックスラリーと、導電体材料を含む機能材料ペーストとをインクジェット方式により液滴を噴射して、セラミック層と電極層とを形成して、積層型電子部品を製造する方法が記載されている。この方法によれば、位置ずれを抑制でき、かつ積層工程および切断工程を不要とすることができると記載されている。
【０００９】
また、特許文献２には、インクジェット方式を利用した液滴の噴射による積層型電子部品の製造に適したインクが記載されている。
【００１０】
しかしながら、従来用いられていたＰＥＴフィルムや金属板といった平坦な媒体の上に、特許文献１や特許文献２の技術を用いて直接グリーン積層体を描画する場合に、インクのにじみやはじき等が生じて描画性に劣ることがあり、また描画した積層体が媒体に固着することがあって、所望の形状でグリーン積層体を形成することが困難であった。
【００１１】
また、グリーン積層体を媒体から剥がす際に、グリーン積層体を破損させてしまうことがある。そのため、グリーン積層体の破損を回避しながら媒体を剥離するためには、グリーン積層体を個片化してグリーンチップとした後に個別に剥離する必要が生じ、工程が煩雑となるという課題があった。
【先行技術文献】
【特許文献】
【００１２】
【特許文献１】特開平９−２３２１７４号公報
【特許文献２】特開２０１５−２１６３１９号公報
【発明の概要】
【発明が解決しようとする課題】
【００１３】
本発明は、このような実状に鑑みてなされ、その目的は、機能部と導電体部とが積層された素子本体を有する積層型電子部品を、積層体の形成精度が極めて良好で、簡略化した工程で製造する方法を提供することである。
【課題を解決するための手段】
【００１４】
本発明者らは、上記目的を達成するために鋭意研究を重ねた結果、仮保持膜（導電性を有する）上にグリーン積層体を形成することで、工程を簡略化しつつ形成精度の高い積層型電子部品を得られることを見出した。
【００１５】
すなわち、本発明に係る積層電子部品の製造方法は、
機能部と導電体部とが積層された素子本体を有する積層型電子部品の製造方法であって、
仮保持膜上にグリーン積層体を形成する工程を含み、
前記グリーン積層体が、
機能性粒子を含む第１のインクを用いてグリーン機能部を形成する第１の工程と、導電体粒子を含む第２のインクを用いてグリーン導電体部を形成する第２の工程とを繰り返して形成され、前記仮保持膜が導電性を有することを特徴とする。
【００１６】
本発明の積層電子部品の製造方法では、グリーン積層体を仮保持膜上に形成することで、インクのにじみやはじきが少なく、優れた形成精度を確保できる。また、焼結した積層体がセッター等の耐熱性基板に固着するのを低減できる。
【００１７】
また、本発明に係る方法では、グリーン積層体を仮保持膜上に配置したまま移送できる。さらに、仮保持膜は、熱処理の過程で燃焼して焼失させることも可能であるため、熱処理工程の前にグリーン積層体を仮保持膜から分離する必要がなく、工程を簡略化できる。
【００１８】
さらに本発明の方法では、グリーン積層体を仮保持膜とともに耐熱性基板に移す工程において、仮保持膜に破れ等を生じさせることなく、グリーン積層体をセッター等の耐熱性基板上に容易に移送できる。
【００１９】
さらにまた、グリーン機能部およびグリーン導電体部を、焼成後の素子本体の形状および寸法に対応している個片状パターンとなるよう形成することができる。そのため、グリーン積層体は、素子本体の形状および寸法に対応するグリーンチップとして形成されるので、グリーン積層体を切断・個片化して、複数のグリーンチップとする工程を省略することができる。
【００２０】
特に本発明の方法では、仮保持膜が導電性を有するため、仮保持膜の帯電の防止を実現できる。そのため、グリーン積層体が所定パターンで形成してある仮保持膜を、たとえば剥離基板から剥離する際に、仮保持膜が剥離基板から容易に剥がすことが可能であり、グリーン積層体付きの仮保持膜が剥離基板に残るなどの剥離残りを有効に防止することができる。特に、導電性を有する仮保持膜の表面は帯電しにくいので、静電吸引方式により、仮保持膜の上に高応答性で高精度に所定パターンのグリーン積層体を効率的に作製することができる。
【００２１】
好ましくは、前記仮保持膜は、樹脂膜中にカーボン粒子などの導電性粒子を含む樹脂膜で構成してある。剥離基板の上に形成した樹脂膜に導電性粒子を分散させることで表面の帯電を抑制して剥離の歩留まりを、より改善することができる。また、樹脂膜中にカーボン粒子などの導電性粒子を含有させることで、樹脂膜が多孔質状の構造（気孔を含む構造）に制御され、その表面に適度な凹凸が形成され、着弾する第１または第２のインクの定着が良くなり、インクにじみの発生も抑制される。
【００２２】
好ましくは、前記仮保持膜のシート抵抗は、１０ＭΩ／□以下である。このようなシート抵抗である場合に、本発明の作用効果が大きい。
【００２３】
剥離基板上に形成された前記仮保持膜上に前記グリーン積層体を形成し、前記仮保持膜を前記剥離基板から剥離する工程を有していてもよい。
【００２４】
前記剥離基板は金属板であってもよい。さらに、前記仮保持膜の破断強度が１Ｎ／ｍ以上であり、破断伸びが３％以上であってもよい。
【００２５】
前記仮保持膜は、アクリル樹脂、ブチラール樹脂、セルロース樹脂、ポリビニルアルコール樹脂、およびエポキシ樹脂からなる群から選択される１以上の樹脂を含んでもよい。
【００２６】
前記仮保持膜を、スクリーン印刷、スピンコート法、ブレード法、またはディップ法の何れかを用いて前記剥離基板上に形成してもよい。
【００２７】
グリーン機能部およびグリーン導電体部は、焼成後の前記素子本体の形状および寸法に対応している個片状パターンであってもよい。
【００２８】
前記仮保持膜上に形成されたグリーン積層体を前記仮保持膜とともに熱処理して、前記仮保持膜を熱分解させてもよい。
【図面の簡単な説明】
【００２９】
【図１】図１は、本実施形態に係る製造方法により製造される積層型電子部品の一例としての積層セラミックコンデンサの断面模式図である。
【図２】図２は、本実施形態に係る製造方法により製造される積層型電子部品の一例としての積層セラミックコンデンサが有する素子本体の積層構造を示す分解斜視図である。
【図３】図３は、本実施形態に係る製造方法において採用できる第２の工程を説明するための斜視図である。
【図４】図４は、本実施形態における、グリーン積層体、仮保持膜および剥離基板を示す模式図である。
【図５】図５は、本実施形態において、仮保持膜をグリーン積層体とともに剥離基板から剥離する工程を説明するための図である。
【図６】図６は、本実施形態における、グリーン積層体、仮保持膜および耐熱性基板を示す模式図である。
【発明を実施するための形態】
【００３０】
以下、本発明を、図面に示す実施形態に基づき、詳細に説明する。
【００３１】
（積層型電子部品）
本実施形態に係る製造方法により製造される積層型電子部品の一例として、積層セラミ
ックコンデンサを図１に示す。積層セラミックコンデンサ１は、素子本体１０を有しており、図１および図２に示すように、素子本体１０は、矩形状の機能部（セラミック層２）と、短手方向および長手方向のどちらにおいても機能部よりも小さく形成された矩形状の導電体部（内部電極層３）と、が交互に積層されて構成されている。素子本体１０の両端部には、素子本体１０の内部で交互に配置された内部電極層３と各々導通する一対の端子電極４が形成してある。
【００３２】
この端子電極に電圧を印加することにより、異なる極性を示す電極層間に配置されているセラミック層が所定の誘電特性を発揮し、その結果、コンデンサとして機能する。
【００３３】
積層型電子部品の形状および寸法は、目的および用途に応じて適宜決定すればよいが、本実施形態では、形状は直方体形状である場合について取り上げる。また、寸法は小さいことが好ましく、積層セラミックコンデンサの場合、その寸法は、例えば縦（０．４ｍｍ以下）×横（０．２ｍｍ以下）×厚み（０．１〜０．２ｍｍ）以下である場合に特に効果を発揮する。
【００３４】
（積層型電子部品の製造方法）
続いて、本実施形態に係る製造方法の一例について下記に詳細に説明する。本実施形態に係る製造方法では、グリーン積層体は仮保持膜上に形成される。グリーン積層体を仮保持膜上に形成する方法として、仮保持膜上にグリーン積層体を直接描画する方法であれば特に限定されないが、好ましくはインクジェット方式やディスペンサ方式である。インクジェット方式としては、圧電素子の振動によりインク流路を変形させることによりインク液滴を吐出させるピエゾ方式、インク流路内に発熱体を設け、その発熱体を発熱させて気泡を発生させ、気泡によるインク流路内の圧力変化に応じてインク液滴を吐出させるサーマル方式、インク流路内のインクを帯電させてインクの静電吸引によりインク液滴を吐出させる静電吸引方式が挙げられる。またディスペンサ方式では空圧を用いた方式が挙げられる。
【００３５】
以下に、本実施形態に係る製造方法の一例として、静電吸引方式によりインクを吐出してグリーン積層体を形成する方法について詳細に説明する。静電吸引方式では、静電吸引力を利用した吐出装置を用いて、機能部となるグリーン機能部と、導電体部となるグリーン導電体部とを印刷形成する。まず、吐出装置について説明する。
【００３６】
（吐出装置）
吐出装置は、吐出部としての複数のノズルと、電圧印加手段とを備える。吐出装置は少なくとも、第１のインクが供給された複数のノズルを備える第１のヘッド部と、第２のインクが供給された複数のノズルを備える第２のヘッド部とから構成される。本実施形態では、図４に示す剥離基板６１上に形成した仮保持膜６２上にインクを吐出し、パターンを描画する方法について詳述する。
【００３７】
静電吸引力を利用する吐出装置では、インクを帯電させ、帯電したインクの吐出開始および吐出停止を静電吸引力により制御しているため、電圧印加に対して、インクの吐出開始および吐出停止が非常に速くかつ精度よく応答する。したがって、電圧を印加すると、直ちにインクが描画対象物に吐出され、電圧印加を停止すると、液だれ等を生じることなく、直ちにインクの吐出が停止するので、所定のパターンを繰り返し再現性よく描画できる。
【００３８】
（インク）
本実施形態では、上記の吐出装置で用いるインクとして、機能部を構成することとなるグリーン機能部を形成するための第１のインクと、導電体部を構成することとなるグリーン導電体部を形成するための第２のインクとを用いる。以下、第１のインクおよび第２のインクについて説明する。
【００３９】
（第１のインク）
本実施形態では、第１のインクは、好ましくは機能性粒子と溶媒と樹脂とを含む。第１のインクを調製する方法は特に制限されないが、たとえば、樹脂を溶媒に溶解して樹脂溶液を作製し、この樹脂溶液と機能性粒子とを混合すればよい。第１のインクにおいて、機能性粒子は樹脂溶液中に分散している。
【００４０】
機能性粒子としては、機能部を構成する材料または当該材料となる化合物等の粒子であれば、特に制限されず、用途等に応じて適宜選択される。たとえば、機能部を構成する材料がセラミックである場合には、当該セラミックから構成される粒子、または、熱処理等により当該セラミックとなる炭酸塩、硝酸塩、水酸化物、有機金属化合物等の粒子が例示される。また、たとえば、機能部を構成する材料が金属または合金である場合には、当該金属または合金から構成される粒子が例示さる。具体的には、電子部品として積層セラミックコンデンサを形成する場合には、機能性粒子として、ＢａＴｉＯ３  、ＣａＴｉＯ３  、ＳｒＴｉＯ３  などを用いることができる。
【００４１】
第１のインクに含まれる樹脂は、特に制限されず、セルロース系樹脂、ブチラール系樹脂、アクリル系樹脂、ポリビニルアルコール、エポキシ樹脂、フェノール樹脂、スチレン樹脂、ウレタン樹脂等の樹脂が例示される。また、第１のインクに含まれる溶媒も特に制限されず、水または有機溶剤が例示される。具体的な有機溶剤としては、デカン、テトラデカン、オクタデカン等の脂肪族炭化水素類、メチルエチルケトン、シクロヘキサノン等のケトン類、キシレン、トルエン等の芳香族炭化水素類、メチルセロソルブ、ブチルセロソルブ、メチルカルビトール、ブチルカルビトール、トリエチレングリコールモノエチルエーテル等のエーテル類、酢酸エチル、ブチルカルビトールアセテート等のエステル類、プロパノール、エチレングリコール、テルピネオール等のアルコール類、ジメチルスルホキシド、Ｎ−メチルピロリドン、ジメチルアセトアミド等の極性溶媒等を単独、または複数混合して用いる等が例示される。
【００４２】
なお、第１のインクは、必要に応じて、分散剤、可塑剤、誘電体、ガラスフリット、絶縁体、帯電除剤等を含んでもよい。
【００４３】
（第２のインク）
本実施形態では、第２のインクは、好ましくは導電体粒子と溶媒と樹脂とを含む。第２のインクを調製する方法は特に制限されないが、第１のインクを調製する方法と同様にすればよい。
【００４４】
導電体粒子としては、導電体部を構成する材料または当該材料となる化合物等の粒子であれば特に制限されず、機能部を構成する材料との相性、用途等に応じて適宜選択される。たとえば、電子部品として積層セラミックコンデンサを形成する場合には、導電体粒子としては、Ｎｉ、Ｎｉ合金、Ｐｄ、ＡｇＰｄなどを用いることができる。
【００４５】
本実施形態では、第１のインクおよび第２のインクの他に、第３のインクを用いてもよい。第３のインクとしては、第１のインクまたは第２のインクと同じ、または、異なる成分または組成を有するインクを用いることができる。第３のインクを用いる場合には、吐出装置は、第３のインクが供給された複数のノズルを備える第３のヘッド部を有する。
【００４６】
（製造工程）
本実施形態では、好ましくは、剥離基板上に仮保持膜を形成し（剥離基板上に仮保持膜を形成する工程）、上記の吐出装置を用いて、仮保持膜上またはグリーン導電体部上に第１のインクによりグリーン機能部を印刷形成し（第１の工程）、形成したグリーン機能部の上に第２のインクによりグリーン導電体部を印刷形成する（第２の工程）。そして、これを繰り返して、グリーン機能部とグリーン導電体部とが交互に積層されたグリーン積層体を得る。さらに、仮保持膜をグリーン積層体とともに剥離基板から剥離する工程を経て、グリーン積層体を仮保持膜とともに熱処理して素子本体を得る。以下、各工程について説明する。
【００４７】
（剥離基板上に仮保持膜を形成する工程）
本実施形態では、図４のように、剥離基板６１上に仮保持膜６２を形成し、該仮保持膜６２上にグリーン機能部およびグリーン導電体部を形成してグリーン積層体１１を形成する。
【００４８】
剥離基板６１上に仮保持膜６２を形成する方法としては、たとえば、仮保持膜６２を構成する材料を含むスラリーを、スクリーン印刷、スピンコート法、ブレード法、またはディップ法により剥離基板６１に塗布する方法が挙げられる。仮保持膜６２を上記方法により形成することにより、剥離基板６１との密着性を有する仮保持膜６２を得ることができる。
【００４９】
仮保持膜６２を構成する材料としては、平滑性および熱分解性を有する材料であれば特に限定されないが、好ましくは樹脂を含む。仮保持膜６２は、樹脂以外の材料や添加物を含んでもよく、本実施形態では、仮保持膜６２は、好ましくは１０ＭΩ／□以下、さらに好ましくは１ＭΩ／□以下のシート抵抗を持っており、導電性を有する。
【００５０】
仮保持膜６２に導電性を持たせるための方法は、特に限定されないが、たとえば仮保持膜を樹脂膜で構成し、その樹脂膜中にカーボン粒子などの導電性粒子（導電性フィラー）を分散させる方法が例示される。樹脂膜中に含まれるカーボン粒子の粒径は、特に限定されないが、好ましくは、０．０２〜２μｍである。
【００５１】
なお、樹脂膜中に含ませてもよいカーボン粒子以外の導電性フィラーとしては、導電性高分子、ＣＮＴなどが例示される。樹脂膜中に含まれるカーボン粒子などの導電性フィラーの体積％は、特に限定されないが、好ましくは３０〜８０体積％である。
【００５２】
本実施形態では、仮保持膜６２は、好ましくは、アクリル樹脂、ブチラール樹脂、セルロース樹脂、ポリビニルアルコール樹脂、およびエポキシ樹脂からなる群から選択される１以上の樹脂が含む。また、仮保持膜６２は、上述のグリーン積層体１１のグリーン機能部およびグリーン導電体部に用いられる樹脂を含んでもよい。仮保持膜６２が上記材料を含む樹脂膜であることで、熱分解性、平滑性および強度を確保できる。
【００５３】
本実施形態では、仮保持膜６２の破断強度は、好ましくは１Ｎ／ｍ以上であり、より好ましくは３Ｎ／ｍ以上であり、さらに好ましくは１０Ｎ／ｍ以上である。仮保持膜６２の破断強度の測定はＪＩＳ−Ｃ−２１５１またはＡＳＴＭ−Ｄ−８８２に準じて行い、具体的には次のように測定する。すなわち、引張試験機を用いて、試験片を速度２００ｍｍ／分で引張り、試験片が破断したときの引張荷重値（単位Ｎ）を試験片の幅（単位ｍ）で除した値を、破断強度とする。
【００５４】
また、本実施形態では、仮保持膜６２の破断伸びは、好ましくは３％以上であり、より好ましくは５％以上である。仮保持膜６２の破断伸びの測定はＪＩＳ−Ｃ−２１５１またはＡＳＴＭ−Ｄ−８８２に準じて行い、具体的には次のように測定する。すなわち、引張試験機を用いて、試験片を速度２００ｍｍ／分で引張り、試験片が破断したときの試験片の伸びを測定し、下記式により破断伸び（％）を算出する。
【００５５】
破断伸び（％）＝１００×（Ｌ−Ｌ０）／Ｌ０
Ｌ０：試験前の試験片の長さ、Ｌ：破断時の試験片の長さ
【００５６】
本実施形態では、仮保持膜の厚みは、好ましくは１〜１００μｍであり、より好ましくは３〜５０μｍである。仮保持膜の厚みを上記範囲とすることで、仮保持膜の強度を確保しやすい。
【００５７】
本実施形態では、剥離基板としては、仮保持膜を形成して剥離できる程度の平滑性を有する基板であれば特に限定されないが、たとえば、金属板、ガラス板、セラミックス板、シリコン単結晶基板が挙げられ、好ましくは金属板である。金属板材料としては、たとえば、ステンレス、アルミ等が挙げられる。このような剥離基板６１上に仮保持膜６２を形成することにより、仮保持膜６２を剥離基板６１から容易に剥離できる。本実施形態において、剥離基板６１は熱処理されないので、剥離基板６１に耐熱性は要求されないが、仮保持膜６２を剥離基板６１から剥離せずに、そのまま仮保持膜６２上のグリーン積層体１１を熱処理する場合には、耐熱性がある剥離基板６１を用いることが好ましい。
【００５８】
本実施形態では、剥離基板６１は、好ましくは平面形状であるが、曲面形状であってもよく、グリーン積層体１１の形成方法によって適宜形状を決定すればよい。たとえば、静電吸引方式によりインクを吐出してグリーン積層体を形成する場合には、吐出ノズルの移動制御の容易化の観点から、剥離基板６１は平面形状であるのが好ましい。
【００５９】
（第１の工程）
本実施形態では、グリーン機能部１２は仮保持膜６２上に形成される。本工程では、吐出装置において、第１のインクが供給された複数のノズル（図３に示す単独のノズル５１参照）に印加する電圧を制御することにより、第１のインクに静電吸引力を作用させて、剥離基板６１上に形成した仮保持膜６２上に第１のインクを吐出して印刷する。まず、図４に示すように、吐出装置のテーブル（図示せず）に剥離基板６１およびその上に形成した仮保持膜６２を載せる。インクを吐出しながらテーブルを所定量だけ移動することで仮保持膜６２上に複数の図形が描画され、電圧の印加を停止すると、インクの吐出が停止し、描画は停止する。これらを繰り返すことで、所望の形状、ここでは矩形状のグリーン機能部１２（図３参照）を複数同時に形成することができる。
【００６０】
（第２の工程）
第２の工程では、第２のインクが充填されたノズルが第１の工程において形成されたグリーン機能部の上に位置するように、テーブルがＹ軸方向に所定量移動する。あるいは、テーブルを固定し、第２のインクが充填されたノズルが第１の工程において形成されたグリーン機能部の上に位置するようにノズルが移動してもよい。
【００６１】
第１の工程において形成したグリーン機能部を乾燥させた後、図３に示すように、第１の工程と同様に、グリーン機能部１２上に、第２のインクを用いて所定の長さの線分が形成され、これを繰り返すことにより、所定の長さの線分が所定数連なって形成される矩形状の領域（グリーン導電体部１３）が形成される。なお、図３では、ノズル５１に関して、その先端部のみを図示している。
【００６２】
静電吸引方式を採用した場合、第１の工程および第２の工程において、インクを用いて形成される線分の線幅は５〜５０μｍ程度である。そして、所定の長さの線分を平行かつ連なるように繰り返し形成し、線分を互いに接触させて連結した１つの厚みをもった面領域を形成できる。
【００６３】
矩形状の領域の形成方法としては、形成される矩形状の領域の短手方向または長手方向に沿って線分を平行に形成し、矩形状の領域としてもよいし、線分を矩形状の領域の対角方向に形成し、形成する線分の長さを変化させて矩形状の領域としてもよい。
【００６４】
本実施形態では、素子の外形形状を決めるグリーン機能部やグリーン導電体部を矩形として形成する例について記載しているが、目的とする電子部品の要求があれば、外形形状やグリーン導電体部の形状は六角形や八角形のような多角形や、円形を基本形状としても構わない。
【００６５】
（グリーン積層体を形成する工程）
上記の第１の工程および第２の工程により、グリーン機能部の上にグリーン導電体部を形成し、さらにグリーン導電体部の上にグリーン機能部を形成することを繰り返して、グリーン機能部とグリーン導電体部とが交互に積層されたグリーン積層体を得られる。
【００６６】
上述したように、静電吸引力を利用した吐出装置を用いた場合には、複数の線分を平行かつ連結させて形成することにより、所望の面積をもったグリーン機能部およびグリーン導電体部を形成される。グリーン機能部およびグリーン導電体部の厚みは、線幅と線同士のピッチ幅を調整することで面内の厚みのムラを抑制している。そのため、グリーン機能部およびグリーン導電体部の短手方向の長さに合わせて線幅を調整して、短手方向の長さの１／２以下の線幅となるようにする。
【００６７】
さらに、静電吸引力を利用する吐出装置を用いた場合には、グリーン機能部およびグリーン導電体部を精度よく形成・積層しているので、得られるグリーン積層体の形成精度が高い。したがって、グリーン積層体を積層方向から見た場合に、各グリーン導電体部が重複している領域を大きくできる。また、印刷形成された領域の厚み方向のバラツキも非常に小さくできる。
【００６８】
以上説明した静電吸引方式によりインクを吐出してグリーン積層体を形成する方法は、本実施形態の一例であり、これに限定されない。よりサイズの小さいグリーン積層体を形成するには静電吸引方式によりインクを吐出する方法を採用するのが好ましい一方で、所望のサイズのグリーン積層体が得られるのであれば、その他のインクジェット方式やディスペンサ方式を採用してもよい。
【００６９】
（素子本体を得る工程）
本実施形態では、積層型電子部品が有する素子本体１０は、仮保持膜上に形成されたグリーン積層体を熱処理することにより得られる積層体を処理して製造される。
【００７０】
本実施形態では、熱処理工程の前に、仮保持膜を剥離基板から剥離する工程、およびグリーン積層体を仮保持膜とともに耐熱性基板に移す工程を含む。仮保持膜を剥離基板から剥離する工程では、図５のように、仮保持膜６２をグリーン積層体とともに剥離基板６１から剥離することができる。その後、図６に示すように、仮保持膜６２上に形成されたグリーン積層体１１は、仮保持膜６２とともに耐熱性基板７０に移される。
【００７１】
本実施形態では、グリーン積層体１１は耐熱性基板７０上で熱処理される。耐熱性基板７０として、好ましくはセッターが用いられる。セッターとしては、たとえば、アルミナ、シリカ、マグネシア、およびジルコニアからなる群から選択される１以上の材料からなるセラミックスを構成材料とするセッターを用いることができる。
【００７２】
熱処理工程としては、脱バインダ処理、焼成処理、アニール処理等が例示される。熱処理によって、グリーン積層体におけるグリーン機能部に含まれる機能性粒子は一体化され機能部となり、グリーン導電体部に含まれる導電体粒子は一体化され導電体部となり、焼結した積層体が得られる。熱処理工程における加熱温度および加熱時間は、グリーン積層体が焼結できるように適宜設定すればよい。
【００７３】
本実施形態では、仮保持膜６２は、一連の熱処理工程により熱分解される。好ましくは、仮保持膜は、脱バインダ処理および焼成処理において熱分解され、焼失する。より好ましくは、仮保持膜は、脱バインダ処理において熱分解され、焼失する。
【００７４】
本実施形態では、グリーン積層体が熱処理されることにより、焼結した積層体を得ることができる。得られた積層体をそのまま素子本体として利用する場合には、必要に応じて、端子電極等を形成する等の処理をして、積層型電子部品を製造する。
【００７５】
本実施形態では、グリーン積層体は、好ましくは、素子本体の形状および寸法に対応するグリーンチップとして成形される。すなわち、グリーン機能部およびグリーン導電体部は、好ましくは、焼成後の素子本体の形状および寸法に対応している個片状パターンとなるよう形成される。グリーン積層体が最初から個片化されたグリーンチップとして形成されることにより、グリーン積層体を切断して個片化された複数のグリーンチップとする工程を省略できる。すなわち、グリーン積層体を切断することなく、そのまま熱処理して素子本体を得ることができる。グリーンチップは熱処理時に収縮して素子本体となるので、グリーンチップの寸法は素子本体の寸法よりも大きい。
【００７６】
また、熱処理前に、グリーンチップよりも寸法が大きくなるように形成されたグリーン積層体を切断、個片化して、複数のグリーンチップを得る加工処理を行ってもよい。また、上述した処理以外に、グリーン積層体に対して公知の処理を行ってもよい。
【００７７】
（本実施形態の効果）
本実施形態では、図４に示すように、グリーン積層体１１を仮保持膜６２上に形成することで、インクのにじみやはじきが少なく、優れた形成精度を確保できる。また、焼結した積層体がセッター等の耐熱性基板に固着するのを低減できる。
【００７８】
また、本実施形態に係る製造方法では、グリーン積層体１１を仮保持膜６２上に配置したまま移送できる。さらに、仮保持膜６２は熱処理の過程で燃焼、焼失するので、熱処理工程の前にグリーン積層体１１を仮保持膜６２から分離する必要がなく、工程を簡略化できる。
【００７９】
本実施形態では、破断強度が１Ｎ／ｍ以上であり、破断伸びが３％以上である仮保持膜６２を用いることにより、仮保持膜６２を剥離基板６１から剥離する工程において仮保持膜６２を容易に剥離することができる。また、グリーン積層体１１を仮保持膜６２とともに耐熱性基板７０に移す工程において、仮保持膜６２に破れ等を生じさせることなく、グリーン積層体１１をセッター等の耐熱性基板７０上に容易に移送できる。
【００８０】
本実施形態で示したように、グリーン機能部およびグリーン導電体部を、焼成後の素子本体の形状および寸法に対応している個片状パターンとなるよう形成することで、グリーン積層体１１は、素子本体の形状および寸法に対応するグリーンチップとして形成されるので、グリーン積層体１１を切断・個片化して、複数のグリーンチップとする工程を省略することができる。
【００８１】
特に本実施形態の方法では、仮保持膜６２が導電性を有するため、仮保持膜６２の帯電の防止を実現できる。そのため、グリーン積層体１１が所定パターンで形成してある仮保持膜６２を、たとえば剥離基板７０から剥離する際に、仮保持膜６２が剥離基板６１から容易に剥がすことが可能であり、グリーン積層体１１付きの仮保持膜６２が剥離基板６１に残るなどの剥離残りを有効に防止することができる。特に、導電性を有する仮保持膜６２の表面は帯電しにくいので、静電吸引方式により、仮保持膜６２の上に高応答性で高精度に所定パターンのグリーン積層体１１を効率的に作製することができる。
【００８２】
また、仮保持膜６２は、樹脂膜中にカーボン粒子を含む樹脂膜で構成してあるため、表面の帯電を抑制して剥離の歩留まりを、より改善することができる。また、樹脂膜中にカーボン粒子を含有させる入れることで、樹脂膜が多孔質状の構造（気孔を含む構造）に制御され、その表面に適度な凹凸が形成され、着弾する第１または第２のインクの定着が良くなり、インクにじみの発生も、効果的に抑制される。仮保持膜６２の表面粗さＲａ（ＪＩＳ Ｂ０６０１：２００１）は、好ましくは、０．０１〜０．５μｍである。この範囲であると、インクのにじみ発生も抑制され、描画性も向上する。
【００８３】
（変形例）
上述した実施形態では、積層型電子部品として、積層セラミックコンデンサを例示したが、機能層を構成する材料に応じて、種々の積層型電子部品が例示される。具体的には、積層バリスタ、積層サーミスタ、積層圧電素子、積層インダクタ等が例示される。積層バリスタまたは積層サーミスタの場合には、機能層は半導体セラミック層から構成されており、積層圧電素子の場合には、機能層は圧電セラミックス層から構成されており、積層インダクタの場合には、機能層はフェライト層または軟磁性金属層から構成されている。また、導電体部を構成する材質は、機能部の材料に応じて決定される。
【００８４】
さらに、上述した実施形態では、各グリーン機能部および各グリーン導電体部の形状および材質はそれぞれ同一であるが、たとえば、積層インダクタのグリーン積層体を形成する場合には、コイル導電体を、矩形状の領域の組み合わせにより形成して、各グリーン導電体部において、その形状を異ならせたものを重ね印刷して形成してもよいし、らせん状となるように断面を重ね印刷することで、らせん状導電体部を形成しても良い。あるいは、積層複合電子部品のグリーン積層体を形成する場合には、グリーン機能部を構成する機能性粒子の材質、および、グリーン導電体部を構成する導電体粒子の材質として２種類以上用いて形成してもよい。
【００８５】
また、上述した実施形態では、図５に示す剥離基板６１から剥離した仮保持膜６２およびグリーン積層体１１について、図６に示すように、グリーン積層体１１が、仮保持膜６２を介して耐熱性基板７０と接するようにして熱処理される例を示した。しかしながら、たとえば、グリーン積層体１１が耐熱性基板７０と直接接するようにして熱処理してもよい。すなわち、熱処理工程において、グリーン積層体１１は、仮保持膜６２と耐熱性基板７０とに上下で挟まれるようにして熱処理されてもよい。
【００８６】
さらに、上述した実施形態では、図５に示すように、導電性を有する仮保持膜６２を剥離基板６１から剥離してから、図６に示すように、仮保持膜６２を耐熱性基板７０に移し替えて熱処理したが、それに限定されない。たとえば導電性を有する仮保持膜６２を直接に基板７０の表面に形成し、その後に、その仮保持膜６２の上に、前述したような方法で、グリーン積層体１１を形成し、その後に、熱処理してもよい。
【００８７】
以上、本発明の実施形態について説明してきたが、本発明は上記の実施形態に何ら限定されるものではなく、本発明の範囲内において種々の態様で改変しても良い。
【実施例】
【００８８】
以下、実施例を用いて、発明をより詳細に説明するが、本発明はこれらの実施例に限定されるものではない。
【００８９】
（実施例１）
ステンレス鋼板（剥離基板）の上に、メチルエチルケトン（ＭＥＫ）にブチラール樹脂を溶解した樹脂ビヒクルを用いて、厚さ２０μｍの樹脂膜を調製し、これを仮保持膜とした。なお、樹脂膜中には、粒径が０．０２〜２μｍのカーボン粒子が３０〜８０体積％で含有してあり、仮保持膜のシート抵抗は、１０ＭΩ／□以下であった。また、保持膜の破断強度が１Ｎ／ｍ以上であり、破断伸びが３％以上であった。
【００９０】
この樹脂膜から成る仮保持膜６２の上に、静電吸引方式により、第１のインクによる印刷と、第２のインクによる印刷とを繰り返し、図４に示すグリーン積層体１１を行列状に形成した。それぞれのグリーン積層体１１の大きさは、４６０μｍ×２２０μｍ×１５０μｍであった。
【００９１】
グリーン積層体の形成に際しては、第１のインクが充填された複数のノズルと、第２のインクが充填された複数のノズルとを備える静電吸引方式の吐出装置を用いて、仮保持膜１の上に、グリーン機能部としての誘電体層と、グリーン導電体部としての内部電極層とを交互に形成して、内部電極が７５層のグリーン積層体を形成した。誘電体層の寸法は、短手方向の長さが２２０μｍ、長手方向の長さが４６０μｍであった。また、内部電極層の寸法は、短手方向の長さが１４０μｍであった。
【００９２】
仮保持膜の上における第１インクおよび第２インクの描画性を確認したところ、仮保持膜へのインクにじみも無く、インク描画の寸法変動も±５μｍ以下であり小さいことが確認できた。
【００９３】
その後に、グリーン積層体１１が形成された仮保持膜６２を、ステンレス鋼板から剥離した。この剥離試験を、１０枚の仮保持膜について行い、全ての仮保持膜が、裂けること無く良好に剥離できることが確認できた。
【００９４】
（参考例１）
カーボン粒子を含まない樹脂膜を仮保持膜（シート抵抗が１００ＧΩ／□以上）として用いた以外は、実施例１と同様にして、仮保持膜の上に、グリーン積層体を形成し、剥離試験を行った。
【００９５】
剥離試験に関しては、１０枚の仮保持膜の内の３枚に関しては、仮保持膜が基板に残ることが確認された。
【符号の説明】
【００９６】
１…  積層セラミックコンデンサ
１０…  素子本体
２…  セラミック層
３…  内部電極層
４…  端子電極
１１…  グリーン積層体
１２…  グリーン機能部
１３…  グリーン導電体部
５１…  ノズル
６１…  剥離基板
６２…  仮保持膜
７０…  耐熱性基板
【図１】
2019149414.tif 000003
【図２】
2019149414.tif 000004
【図３】
2019149414.tif 000005
【図４】
2019149414.tif 000006
【図５】
2019149414.tif 000007
【図６】
2019149414.tif 000008